(57)【特許請求の範囲】
【請求項１】
セルロースの低級脂肪酸エステル以外の高分子化合物と溶媒とを混合し、高分子化合物を溶媒により膨潤させる工程；膨潤混合物を冷却する工程；そして冷却した膨潤混合物を加温して、溶媒中に高分子化合物を溶解させる工程からなることを特徴とする高分子化合物溶液の製造方法。
【請求項２】
高分子化合物が、ポリオレフィン類、ポリアミド類、ポリスルホン類、ポリエーテル類、ポリスチレン類、ポリカーボネート類、ポリアクリル酸類、ポリアクリルアミド類、ポリメタクリル酸類、ポリメタクリルアミド類、ポリビニルアルコール類、ポリウレア類、ポリエステル類、ポリウレタン類、ポリイミド類、ポリビニルアセテート類、ポリビニルアセタール類およびタンパク質からなる群より選ばれる請求項１に記載の高分子化合物溶液の製造方法。
【請求項３】
冷却工程において、膨潤混合物を１℃／分以上の速度にて冷却する請求項１に記載の高分子化合物溶液の製造方法。
【請求項４】
加温工程において、膨潤混合物を１℃／分以上の速度にて加温する請求項１に記載の高分子化合物溶液の製造方法。
【発明の詳細な説明】
【０００１】
【発明の属する技術分野】
本発明は、高分子化合物溶液の製造方法に関する。
【０００２】
【従来の技術】
高分子化合物は、様々な分野で使用されている。プラスチックフイルムのような高分子材料は、高分子化合物を加熱により溶融した液または高分子化合物を溶媒中に溶解した溶液から製造する。溶液を用いる方法では、高分子材料を形成後に溶媒を蒸発させる。
高分子化合物溶液に用いる溶媒は、高分子化合物を必要とされる濃度に溶解できる液体である。使用する溶媒には、安全性や蒸発させるために適度の沸点も要求される。特に近年では、溶媒に対して、人体や環境に関する安全性が強く要求されている。このため、高分子化合物を溶解できる液体からこれらの要求を満足する溶媒を選択しようとしても、適当な溶媒が見当たらないような状況が生じている。
【０００３】
例えば、セルローストリアセテートについては、メチレンクロリドが溶媒として従来から使用されていた。ところが、メチレンクロリドは、人体や地球環境に対する問題から、その使用は著しく規制される方向にある。
汎用の有機溶剤であるアセトンは、適度の沸点（５６．５℃）を有し、人体や地球環境に対しても、他の有機溶媒に比べて問題が少ない。しかし、セルローストリアセテートは、アセトンにより膨潤するが、通常の方法でアセトンに溶解させることはできなかった。通常の方法には、特開昭６１−１０６６２８号、同６１−１２９０３１号や特開平４−２５９５１１号公報に記載されている高温高圧下で攪拌する方法も含まれる。これらの方法は、セルローストリアセテートのメチレンクロリド溶液を製造するためには有効であるが、アセトンには全く効果がなかった。
【０００４】
Ｊ．Ｍ．Ｇ．Ｃｏｗｉｅ他の論文、Ｍａｋｒｏｍｏｌ，Ｃｈｅｍ．、１４３巻、１０５頁（１９７１年）は、置換度２．８０（酢化度６０．１％）から置換度２．９０（酢化度６１．３％）のセルロースアセテートを、アセトン中で−８０℃から−７０℃に冷却した後、加温することにより、アセトン中にセルロースアセテートが０．５乃至５重量％に溶解している希薄溶液が得られたことを報告している。以下、このように高分子化合物と溶媒との混合物を冷却した後、加温することにより溶液を得る方法を「冷却溶解法」と称する。
セルロースアセテートのアセトン中への溶解については、上出健二他の論文「三酢酸セルロースのアセトン溶液からの乾式紡糸」、繊維機械学会誌、３４巻、５７〜６１頁（１９８１年）にも記載がある。この論文は、その標題のように、冷却溶解法を紡糸方法の技術分野に適用したものである。論文では、得られる繊維の力学的性質、染色性や繊維の断面形状に留意しながら、冷却溶解法を検討している。この論文に記載の方法では、１０乃至２５重量％の濃度を有するセルロースアセテートの溶液が得られる。
【０００５】
【発明が解決しようとする課題】
本発明の目的は、通常の方法では膨潤するが溶解しない高分子化合物と溶媒との組み合わせであっても、高分子化合物溶液を製造することができる方法を提供することである。
【０００６】
【課題を解決するための手段】
本発明の目的は、下記（１）〜（４）の方法により達成された。
（１）セルロースの低級脂肪酸エステル以外の高分子化合物と溶媒とを混合し、高分子化合物を溶媒により膨潤させる工程；膨潤混合物を冷却する工程；そして冷却した膨潤混合物を加温して、溶媒中に高分子化合物を溶解させる工程からなることを特徴とする高分子化合物溶液の製造方法。
（２）高分子化合物が、ポリオレフィン類、ポリアミド類、ポリスルホン類、ポリエーテル類、ポリスチレン類、ポリカーボネート類、ポリアクリル酸類、ポリアクリルアミド類、ポリメタクリル酸類、ポリメタクリルアミド類、ポリビニルアルコール類、ポリウレア類、ポリエステル類、ポリウレア類、ポリイミド類、ポリビニルアセテート類、ポリビニルアセタール類およびタンパク質からなる群より選ばれる（１）に記載の高分子化合物溶液の製造方法。
（３）冷却工程において、膨潤混合物を１℃／分以上の速度にて冷却する（１）に記載の高分子化合物溶液の製造方法。
（４）加温工程において、膨潤混合物を１℃／分以上の速度にて加温する（１）に記載の高分子化合物溶液の製造方法。
【０００７】
【発明の効果】
従来の技術で説明したように、冷却溶解法は、セルロースアセテートをアセトン中に溶解するために提案された方法である。
セルロースアセテートのようなセルロースの低級脂肪酸エステルは、合成ポリマーやゼラチンのような他のポリマーとは、基本的な化学構造が全く異なっている。セルロースの低級脂肪酸エステルは、β−１，４グリコシド結合しているグルコースの遊離の水酸基に低級脂肪酸がエステル結合しているポリマーであって、非常に特殊な種類に分類されるポリマーである。冷却溶解法が、セルロースアセテートをアセトン中に溶解するために有効な手段となったのは、このセルロースアセテートの特殊な構造に依存する特別な効果であると考えられていた。
本発明者が研究を進めたところ、驚くべきことに冷却溶解法は、セルロースの低級脂肪酸エステル以外の高分子化合物を溶媒中に溶解する場合にも、非常に有効な手段であることが判明した。
冷却溶解法を用いると、通常の温度では溶解しない高分子化合物と溶媒の組み合わせであっても、溶媒中に高分子化合物を溶解させることができる。また、従来の方法では溶液が得られなかった濃度でも、不溶解物やゲルが認められない良好な溶液を製造することができる。さらに、従来の方法で得られていた濃度の溶液であっても、本発明の冷却溶解方法で製造した溶液は安定性が高いため、溶液をさらに濃縮することも可能である。濃度の高い溶液を用いると、プラスチックフイルムのような高分子材料の製造において、短時間に溶媒を蒸発させることができ、生産性が著しく向上する。
【０００８】
【発明の実施の形態】
［高分子化合物および溶媒］
高分子化合物および溶媒としては、０乃至５５℃の範囲のある温度（溶液としての使用を予定している温度）において、高分子化合物が溶媒により膨潤する高分子化合物と溶媒との組み合わせを用いることができる。高分子化合物が溶媒により膨潤しないと、冷却溶解法を用いても溶解させることはほとんど不可能である。なお、上記の温度で高分子化合物が溶媒に溶解する場合であっても、本発明の冷却溶解法を用いると、従来の常温または高温で攪拌する方法よりも迅速に均一な溶液を得ることができる。
セルロースの低級脂肪酸エステル以外の高分子化合物としては、ポリオレフィン類（例、ノルボルネン系ポリマー）、ポリアミド類（例、芳香族ポリアミド）、ポリスルホン類、ポリエーテル類（ポリエーテルスルホン類やポリエーテルケトン類を含む）、ポリスチレン類、ポリカーボネート類、ポリアクリル酸類、ポリアクリルアミド類、ポリメタクリル酸類（例、ポリメチルメタクリレート）、ポリメタクリルアミド類、ポリビニルアルコール類、ポリウレア類、ポリエステル類、ポリウレタン類、ポリイミド類、ポリビニルアセテート類、ポリビニルアセタール類（例、ポリビニルホルマール、ポリビニルブチラール）およびタンパク質（例、ゼラチン）が含まれる。
【０００９】
本明細書において、ポリオレフィン類は、実質的に炭化水素からなる不飽和モノマーの付加重合により形成されるポリマーを意味する。ポリアミド類は、アミド結合（−ＮＨ−ＣＯ−）によって繰り返し単位が結合しているポリマーを意味する。ポリスルホン類は、スルホニル結合（−ＳＯ2 −）によって繰り返し単位が結合しているポリマーを意味する。ポリエーテル類は、エーテル結合（−Ｏ−）により繰り返し単位が結合しているポリマーを意味する。ポリスチレン類は、スチレンおよびその誘導体（例、ベンゼン環が置換されたスチレン）の付加重合により形成されるポリマーを意味する。ポリカーボネート類は、カーボネート結合（−Ｏ−ＣＯ−Ｏ）により繰り返し単位が結合しているポリマーを意味する。ポリアクリル酸類は、アクリル酸およびその誘導体（例、アクリル酸エステル）の付加重合により形成されるポリマーを意味する。ポリアクリルアミド類は、アクリルアミドおよびその誘導体（例、Ｎ−置換アクリルアミド）の付加重合により形成されるポリマーを意味する。ポリメタクリル酸類は、メタクリル酸およびその誘導体（例、メタクリル酸エステル）の付加重合により形成されるポリマーを意味する。ポリメタクリルアミド類は、メタクリルアミドおよびその誘導体（例、Ｎ−置換メタクリルアミド）の付加重合により形成されるポリマーを意味する。
【００１０】
さらに本明細書において、ポリビニルアルコール類は、ポリビニルアセテート類（後述）のケン化または部分ケン化により得られるポリマーおよびその誘導体（例、酸変性ポリビニルアルコール）を意味する。ポリウレア類は、ウレア結合（−ＮＨ−ＣＯ−ＮＨ−）により繰り返し単位が結合しているポリマーを意味する。ポリエステル類は、エステル結合（−ＣＯ−Ｏ−）により繰り返し単位が結合しているポリマーを意味する。ポリウレタン類は、ウレタン結合（−ＮＨ−ＣＯ−Ｏ−）により繰り返し単位が結合しているポリマーを意味する。ポリイミド類は、イミド結合により繰り返し単位が結合しているポリマーを意味する。ポリビニルアセテート類は、ポリビニルアセテートおよびその誘導体を意味する。ポリビニルアセタール類は、ポリビニルアルコール類（上記）の水酸基がアルデヒドと縮合してアセタール化したポリマーを意味する。タンパク質には、天然のタンパク質に加えて、その変性物や部分分解物も含まれる。
以上述べた全てのポリマーにおいて、冷却溶解法が有効である。
【００１１】
溶媒としては、無機溶媒よりも有機溶媒が好ましい。有機溶媒の例には、ケトン類（例、アセトン、メチルエチルケトン、シクロヘキサノン）、エステル類（例、蟻酸メチル、酢酸メチル、酢酸エチル、酢酸アミル、酢酸ブチル）、エーテル類（例、ジオキサン、ジオキソラン、ＴＨＦ、ジエチルエーテル、メチル−ｔ−ブチルエーテル）、炭化水素（例、ベンゼン、トルエン、キシレン、ヘキサン）およびアルコール類（例、メタノール、エタノール）が含まれる。
溶媒は、前述したように、高分子化合物を膨潤する液体を用いる。従って、具体的な溶媒の種類は、使用する高分子化合物の種類に応じて決定する。例えば、高分子化合物が、ポリカーボネート類やポリスチレン類の場合は、アセトンや酢酸メチルが好ましい溶媒として用いられる。また、ポリオレフィン類（例、ノルボルネン系ポリマー）の場合は、ベンゼン、トルエン、キシレン、ヘキサン、アセトンやメチルエチルケトンが好ましい溶媒として用いられる。ポリアミド類、ポリアクリル酸類、ポリアクリルアミド類、ポリメタクリル酸類（例、ポリメチルメタクリレート）、ポリアクリルアミド類、ポリスルホン類やポリエーテル類の場合は、アセトン、メチルエチルケトン、酢酸メチル、酢酸ブチルやメタノールが好ましい溶媒として用いられる。ポリビニルアルコール類やタンパク質の場合は、水が好ましい溶媒として用いられる。
【００１２】
二種類以上の溶媒を併用してもよい。二種類以上の溶媒を併用することで、製造する溶液の性質（例えば粘度）を調整してもよい。
溶媒の沸点は、２０乃至３００℃であることが好ましく、３０乃至２００℃であることがより好ましく、４０乃至１００℃であることがさらに好ましく、５０乃至８０℃であることが最も好ましい。
【００１３】
［膨潤工程］
膨潤工程においては、高分子化合物と溶媒とを混合し、高分子化合物を溶媒により膨潤させる。
膨潤工程の温度は、−１０乃至５５℃であることが好ましい。通常は室温で実施する。
高分子化合物と溶媒との比率は、最終的に得られる溶液の濃度に応じて決定する。ただし、後述する冷却工程において溶媒の補充を行なう場合は、溶媒の量を補充量の分だけ削減しておく。一般に、膨潤工程における高分子化合物の量は、調製する溶液の５乃至３０重量％であることが好ましく、８乃至２０重量％であることがさらに好ましく、１０乃至１５重量％であることが最も好ましい。
溶媒と高分子化合物との膨潤混合物は、高分子化合物が充分に膨潤するまで攪拌することが好ましい。攪拌時間は、１０乃至１５０分であることが好ましく、２０乃至１２０分であることがさらに好ましい。
膨潤工程において、溶媒と高分子化合物以外の成分、例えば、可塑剤、劣化防止剤、染料や紫外線吸収剤を添加してもよい。
【００１４】
［冷却工程］
冷却工程においては、膨潤混合物を冷却する。冷却温度は、膨潤混合物が固化する温度であることが好ましい。また、冷却温度は、溶媒の凝固点＋５℃から溶媒の常圧における沸点までの範囲であることが好ましく、溶媒の凝固点＋１０℃から溶媒の凝固点＋８０℃までの範囲であることが好ましい。従って、冷却温度は、使用する溶媒の種類に応じて決定することが望ましい。ただし、一般に冷却温度は、−１００乃至−１０℃の範囲である。
冷却速度は、１℃／分以上であることが好ましく、２℃／分以上であることがより好ましく、４℃／分以上であることがさらに好ましく、８℃／分以上であることが最も好ましい。冷却速度は、速いほど好ましいが、１００００℃／秒が理論的な上限であり、１０００℃秒が技術的な上限であり、そして１００℃／秒が実用的な上限である。なお、冷却速度は、冷却を開始する時の温度と最終的な冷却温度との差を、冷却を開始してから最終的な冷却温度に達するまでの時間で割った値である。
冷却工程においては、冷却時の結露による水分混入を避けるため、密閉容器を用いることが望ましい。また、冷却時に減圧すると、冷却時間を短縮することができる。減圧を実施するためには、耐圧性容器を用いることが望ましい。
具体的な冷却手段としては、様々な方法または装置が採用できる。
【００１５】
例えば、膨潤混合物を攪拌しながら筒状の容器内を搬送し、その容器の周囲から膨潤混合物を冷却すると、迅速に且つ均一に膨潤混合物を冷却することができる。そのためには、筒状の容器、膨潤混合物を攪拌しながら筒状の容器内を搬送するため容器内に設けられている螺旋状の搬送機構、および容器内の膨潤混合物を冷却するため容器の周囲に設けられている冷却機構からなる冷却装置が好ましく用いられる。
また、−１０５乃至−１５℃に冷却した溶媒を膨潤混合物に添加して、さらに迅速に冷却することもできる。
【００１６】
さらに、−１００乃至−１０℃に冷却された液体中へ、膨潤混合物を直径が０．１乃至２０．０ｍｍの糸状に押し出すことにより膨潤混合物することで、さらに迅速に膨潤混合物を冷却することも可能である。冷却に使用する液体については、特に制限はない。
冷却された液体中へ膨潤混合物を糸状に押し出すことにより膨潤混合物を冷却する方法を用いる場合、冷却工程と加温工程の間で、糸状の膨潤混合物と冷却用の液体とを分離する工程を行なうことが好ましい。
冷却工程において、膨潤混合物が糸状にゲル化しているため、膨潤混合物と冷却用の液体とを分離は簡単に実施できる。例えば、網を用いて、糸状の膨潤混合物を液体から取り出すことが可能である。網の代わりに、スリットまたは穴の開いた板状物を用いてもよい。網や板状物の材料は、液体に溶解しない材質であれば、特に制限はない。網や板状物は、各種金属や各種プラスチック材料から製造することができる。網の目の大きさ、スリットの巾や穴の大きさは、糸状物の直径に応じて、糸状物が通過しないように調整する。また、糸状の膨潤混合物を冷却装置から加温装置へ搬送するためのベルトを網状にして、分離と搬送を同時に実施することもできる。
【００１７】
［加温工程］
加温工程においては、膨潤混合物を加温する。加温温度は、一般に０乃至２００℃の範囲である。溶媒が沸騰しないように圧力をかけながら溶媒の沸点以上の温度まで膨潤混合物を加温することができる。
加温速度は、１℃／分以上であることが好ましく、２℃／分以上であることがより好ましく、４℃／分以上であることがさらに好ましく、８℃／分以上であることが最も好ましい。加温速度は、速いほど好ましいが、１００００℃／秒が理論的な上限であり、１０００℃秒が技術的な上限であり、そして１００℃／秒が実用的な上限である。なお、加温速度は、加温を開始する時の温度と最終的な加温温度との差を、加温を開始してから最終的な加温温度に達するまでの時間で割った値である。
【００１８】
膨潤混合物を溶媒の沸点以上の温度まで加温する場合、具体的な温度は溶媒の種類に応じて決定する。ただし、特に好ましい溶媒は、５０〜８０℃程度の沸点を有する（例えば、酢酸メチル：５７．５℃、アセトン：５６．５℃）ため、一般には６０乃至２００℃まで膨潤混合物を加温する。加温温度は、７０乃至１８０℃であることが好ましく、８０乃至１６０℃であることがより好ましく、９０乃至１５０℃であることがさらに好ましく、１００乃至１４０℃であることが最も好ましい。
溶媒の沸点以上の温度まで加温する場合、１気圧（＝１．０３３２ｋｇｗ／ｃｍ2 ）より高い圧力をかけて、溶媒が沸騰しないようにする。具体的な圧力は、溶媒の沸点と加温温度との関係から決定する。一般には１．２乃至２０ｋｇｗ／ｃｍ2 であり、好ましくは１．５乃至１８ｋｇｗ／ｃｍ2 であり、より好ましくは２乃至１６ｋｇｗ／ｃｍ2 であり、さらに好ましく３乃至１４ｋｇｗ／ｃｍ2 であり、最も好ましくは４乃至１２ｋｇｗ／ｃｍ2 である。
【００１９】
溶媒が沸騰しないように圧力をかけながら溶媒の沸点以上の温度まで膨潤混合物を加温する方法は、耐圧性の密閉容器を使用することで簡単に実施できる。耐圧性の密閉容器内で膨潤混合物を加温すると、溶媒が徐々に気化して容器内の圧力が高くなる。そのため、溶媒の沸点以上の温度に達しても、密閉容器内では溶媒は沸騰しない。温度が高くなるにつれて、圧力も高くなる。そのため、密閉容器内の圧力は、自動的に溶媒が沸騰しないように調整される。もちろん、耐圧性容器には、圧力の調整手段を設けてもよい。例えば、窒素ガスのような比較的不活性な気体を容器内に注入して、圧力を高めてもよい。
耐圧性容器を用いる加温装置については後述する。また、耐圧性容器を用いる加温装置のみで充分な加温速度が得られない場合は、ヒーターを用いて予備加熱してもよい。
なお、加圧工程後に、高分子化合物の溶解が不充分である場合は、冷却工程から加温工程までを繰り返して実施してもよい。溶解が充分であるかどうかは、目視により溶液の外観を観察するだけで判断することができる。
【００２０】
［溶液製造後の処理］
製造した溶液は、必要に応じて濃度の調整（濃縮または希釈）、濾過、温度調整、成分添加などの処理を実施することができる。
なお、加温工程において加圧下で溶液が製造した場合は、圧力を急激に大気圧に戻すと溶媒が気化するため、簡単に溶液を濃縮ができる。これは、一般にフラッシュ法と称される濃縮手段である。
添加する成分は、高分子化合物溶液の用途に応じて決定する。代表的な添加剤は、可塑剤、劣化防止剤（例、過酸化物分解剤、ラジカル禁止剤、金属不活性化剤、酸捕獲剤）、染料および紫外線吸収剤である。
溶液は、安定な温度範囲内で保存する必要がある。
得られた高分子化合物溶液は、様々な用途に用いられる。
【００２１】
［高分子フイルムの製造］
高分子化合物溶液の代表的な用途であるソルベントキャスト法による高分子フイルムの製造について説明する。
高分子化合物溶液は、支持体上に流延し、溶媒を蒸発させてフイルムを形成する。流延前の溶液は、固形分量が１８乃至３５％となるように濃度を調整することが好ましい。支持体表面は、鏡面状態に仕上げておくことが好ましい。支持体としては、ドラムまたはバンドが用いられる。ソルベントキャスト法における流延および乾燥方法については、米国特許２３３６３１０号、同２３６７６０３号、同２４９２０７８号、同２４９２９７７号、同２４９２９７８号、同２６０７７０４号、同２７３９０６９号、同２７３９０７０号、英国特許６４０７３１号、同７３６８９２号の各明細書、特公昭４５−４５５４号、同４９−５６１４号、特開昭６０−１７６８３４号、同６０−２０３４３０号、同６２−１１５０３５号の各公報に記載がある。
【００２２】
［製造装置］
本発明に好ましく用いられる製造装置について、図面を引用しながら説明する。
図１は、各工程の組み合わせを示すフローチャートである。
膨潤工程において、高分子化合物（Ｐ）と溶媒（Ｓ１）を、攪拌タンク（１）に加える。攪拌タンク内で高分子化合物と溶媒とを混合し、高分子化合物を溶媒により膨潤させる。
膨潤した膨潤混合物は、送液ポンプ（２ａ）から、冷却装置（３）に送られる。送液ポンプ（２ａ）としては、粘性のある液体の送液に適しているスネークポンプを用いる。
【００２３】
図１に示す冷却装置（３）は、筒状の容器、膨潤混合物を攪拌しながら筒状の容器内を搬送するため容器内に設けられている螺旋状の搬送機構（３−１）、および容器内の膨潤混合物を冷却するため容器の周囲に設けられている冷却機構（３−２）からなる。螺旋状の搬送機構（３−１）が回転することにより、膨潤混合物を滞留することなく（例えば、容器の壁面に滞留している膨潤混合物もかきとられて）、剪断、混合かつ冷却しながら、送液する。図１に示す冷却機構（３−２）はジャケット状に容器の周囲に装着されている。冷却機構（３−２）の内部には、冷媒タンク（２１）から送られてくる冷媒（２４）が流れている。冷媒としては、例えば、メタノールと水の混合物が用いられる。なお、螺旋状の搬送機構を固定し、圧力で膨潤混合物を螺旋状の構造体内を通過させてもよい。
冷却に使用した冷媒は、冷媒タンク（２１）に戻る。冷媒は冷凍機（２２）で冷却される。この冷却により発生する熱は、クーリングタワー（２３）で処理する。
図１に示す冷却装置（３）は、さらに冷却した溶媒を容器内に補充する機構を有する。補充溶媒（Ｓ２）は、冷却ストックタンク（１９）で必要な温度まで冷却され、送液ポンプ（２０）により冷却装置（３）の容器に送られる。このように冷却された補充溶媒を添加することにより、膨潤混合物を極めて迅速に冷却することができる。
以上の冷却装置内で、膨潤混合物は迅速かつ均一に冷却される。冷却された膨潤混合物は、加温装置（４）に送られる。
【００２４】
加温装置（４）は、密閉可能な耐圧性容器からなる。加温装置の前には、ヒーター（４−０）が設けられていて膨潤混合物を予備加熱する。容器内には攪拌機構（４−１）が設けられており、容器の外側には加温用のジャケット（４−２）が取り付けられている。加温装置（４）内で膨潤混合物を攪拌しながら加温すると、溶媒が徐々に気化して、容器内の圧力が上昇する。そのため、溶媒の沸点以上の温度まで膨潤混合物を加温しても、溶媒は沸騰しない。
加温装置（４）については、図２を引用してさらに詳細に説明する。
以上の加温装置内で、膨潤混合物は迅速かつ均一に加温され、高分子化合物が溶媒中に溶解する。得られた溶液は、送液ポンプ（５）により、ヒーター（６）、フィルター（７）、圧力調整バルブ（８）を通過し、温度調整、濾過および圧力調整が行なわれる。
【００２５】
溶液は、さらに濃縮タンク（９）で濃縮される。すなわち、ヒーター（６）および圧力調整バルブ（８）により高温高圧状態となった溶液は、濃縮タンク（９）内で急激に圧力を低下させることにより溶媒が蒸発して、濃縮される。蒸発した溶媒は、液化装置（１８）を経て、冷却ストックタンク（１９）に送液される。液化した溶媒は、補充溶媒（Ｓ３）と共に、再びポンプ（２０）により冷却装置（３）の容器に送られる。
濃縮された溶液は、送液ポンプ（１０）により、温度調整装置（１１）を経て、ストックタンク（１２）に送られる。
図１に示す装置には、さらにソルベントキャスト法による高分子フイルムの製造装置が付属している。
ストックタンク（１２）内の溶液は、送液ポンプ（１０）によりフィルター（１４）を経て、スリット状のダイ（１５）に送られる。溶液はダイ（１５）によりフイルム状に押し出され、バンド状の支持体（１６）上に流延され、乾燥後、はぎ取られ、フイルム（１７）が製造される。フイルム（１７）は、さらに乾燥して、巻き取られる。
【００２６】
図２は、加温装置（図１の４）の拡大断面図である。
耐圧性の縦長の容器（４）には、入口（４１）が設けられており、ここから冷却された膨潤混合物を容器内に導入する。入口（４１）は、液面（４２）より下で、加温用のスチームジャケット（４３）よりも上に配置されている。容器（４）には、多数の攪拌翼（４４）を有する攪拌軸（４５）が、容器の中央に配置されている。攪拌翼（４４）は平板ディスクが用いられており、その全長は容器の内径よりもやや短い程度になっている。平板ディスクには、穴が開いていてもよい。この攪拌翼（４４）の両端には、容器の壁面での混合物の滞留を防止するため、掻取翼（４６）が設けられている。攪拌翼（４４）は上下流を生じないようにゆっくり回転させる。容器（４）の上面には、大きな開口（４７）が設けられている。この開口（４７）は通常は閉じられており、非常時（異常な高圧状態）に開かれる。容器（４）には、液面計（４８）と圧力計（４９）が設けられ、液面（４２）は、攪拌翼（４４）の上端（５０）と入口（４１）との間になるように制御される。
【００２７】
容器（４）の外周には、スチームジャケット（４３）が、三つ（４３ａ、４３ｂ、４３ｃ）に分割されて取り付けられている。スチームは制御弁（５１ａ、５１ｂ、５１ｃ）で制御されてジャケット（４３）に供給され、ドレンライン（５２）から排出される。容器（４）内の上中下３個所およびジャケットの上中下（４３ａ、４３ｂ、４３ｃ）には、それぞれ温度計（５２ａ、５２ｂ、５２ｃ、５３ａ、５３ｂ、５３ｃ）が取り付けられている。容器の底部には出口（５４）が設けられ、ポンプ（５）により溶液となった混合物が抜き出される。
図２に示す装置では、膨潤混合物の導入、排出、スチームのジャケット（４３）への供給を、全て自動的に管理することができる。
【００２８】
【実施例】
［実施例１ａ］
図１および図２に示す装置を用いて、ポリカーボネート１５．０重量部がアセトン８５．０重量部に溶解している溶液を調製した。
得られた高分子化合物溶液を観察し、透明で均一な溶液が得られたことを確認した。さらに溶液を直径４０ｍｍのガラス容器に入れて光の透過率を測定したところ、波長が６１０ｎｍの光の透過率は４５〜５０％であった。
具体的な製造条件は以下の通りである。
膨潤工程の温度：  室温
膨潤工程の時間：  ３０分
冷却速度：        １０℃／分
冷却用液体の温度：−８０℃
最終冷却温度：    −７５℃
加温速度：        ４℃／分
最終加温温度：    １２０℃
上記温度での圧力：８ｋｇｗ／ｃｍ2
【００２９】
［比較例１］
ポリカーボネート１５．０重量部とアセトン８５．０重量部とを３０℃で２時間攪拌したところ、ポリカーボネートはアセトンにより膨潤したが、全く溶解しなかった。
【００３０】
［実施例１ｂ］
ポリカーボネート１５．０重量部とアセトン８５．０重量部とを３０℃で１時間攪拌したところ、セルローストリアセテートはアセトンにより膨潤した。
膨潤した混合物を、メタノール／ドライアイスを冷媒として−７０℃まで冷却した。冷却速度は、０．４℃／分であった。膨潤混合物は、−７０℃で２時間静置した。
これを攪拌しながら、５時間かけて５０℃まで温度を上昇させた。加温速度は、０．４℃／分であった。膨潤混合物は、さらに５０℃で３時間攪拌した。
得られた高分子化合物溶液を観察し、透明で均一な溶液が得られたことを確認した。さらに溶液を直径４０ｍｍのガラス容器に入れて光の透過率を測定したところ、波長が６１０ｎｍの光の透過率は４５〜５０％であった。
【００３１】
［実施例２ａ］
実施例１ａの高分子化合物（ポリカーボネート１５．０重量部）をポリスチレン１５．０重量部に変更した以外は、同様にして、高分子化合物溶液を調製した。
得られた高分子化合物を観察したところ、いずれも透明で均一な溶液であった。さらに溶液を直径４０ｍｍのガラス容器に入れて光の透過率を測定したところ、波長が６１０ｎｍの光の透過率は５０％以上であった。
【００３２】
［比較例２］
比較例１の高分子化合物（ポリカーボネート１５．０重量部）をポリスチレン１５．０重量部に変更した以外は、比較例１と同様に混合物を３０℃で２時間攪拌した。
その結果、ポリスチレンの一部がアセトン中に溶解したが、大部分は未溶解（膨潤状態）であった。得られた液を直径４０ｍｍのガラス容器に入れて光の透過率を測定したところ、波長が６１０ｎｍの光の透過率は４５％以下であった。
【００３３】
［実施例２ｂ］
実施例１ｂの高分子化合物（ポリカーボネート１５．０重量部）をポリスチレン１５．０重量部に変更した以外は、実施例１ｂと同様に処理した。
その結果、ポリカーボネートは、アセトン中に溶解した。得られた溶液を直径４０ｍｍのガラス容器に入れて光の透過率を測定したところ、波長が６１０ｎｍの光の透過率は４５〜５０％であった。
【００３４】
［実施例３ａ］
実施例１ａの高分子化合物（ポリカーボネート１５．０重量部）をポリメタクリル酸メチル１５．０重量部に変更した以外は、同様にして、高分子化合物溶液を調製した。
得られた高分子化合物溶液を観察したところ、いずれも透明で均一な溶液であった。さらに溶液を直径４０ｍｍのガラス容器に入れて光の透過率を測定したところ、波長が６１０ｎｍの光の透過率は５０％以上であった。
【００３５】
［比較例３］
比較例１の高分子化合物（ポリカーボネート１５．０重量部）をポリメタクリル酸メチル１５．０重量部に変更した以外は、比較例１と同様に混合物を３０℃で２時間攪拌した。
その結果、ポリメタクリル酸メチルの一部がアセトン中に溶解したが、大部分は未溶解（膨潤状態）であった。得られた液を直径４０ｍｍのガラス容器に入れて光の透過率を測定したところ、波長が６１０ｎｍの光の透過率は４５％以下であった。
【００３６】
［実施例３ｂ］
実施例１ｂの高分子化合物（ポリカーボネート１５．０重量部）をポリメタクリル酸メチル１５．０重量部に変更した以外は、実施例１ｂと同様に処理した。
その結果、ポリメタクリル酸メチルは、アセトン中に溶解した。得られた溶液を直径４０ｍｍのガラス容器に入れて光の透過率を測定したところ、波長が６１０ｎｍの光の透過率は４５〜５０％であった。
【００３７】
［実施例４ａ］
実施例３ａの溶媒（アセトン８５．０重量部）をメチルエチルケトン８５．０重量部に変更した以外は、同様にして、高分子化合物溶液を調製した。
得られた高分子化合物溶液を観察したところ、いずれも透明で均一な溶液であった。さらに溶液を直径４０ｍｍのガラス容器に入れて光の透過率を測定したところ、波長が６１０ｎｍの光の透過率は５０％以上であった。
【００３８】
［比較例４］
比較例３の溶媒（アセトン８５．０重量部）をメチルエチルケトン８５．０重量部に変更した以外は、比較例３と同様に混合物を３０℃で２時間攪拌した。
その結果、ポリメタクリル酸メチルの一部がメチルエチルケトン中に溶解したが、大部分は未溶解（膨潤状態）であった。得られた液を直径４０ｍｍのガラス容器に入れて光の透過率を測定したところ、波長が６１０ｎｍの光の透過率は４５％以下であった。
【００３９】
［実施例４ｂ］
実施例３ｂの溶媒（アセトン８５．０重量部）をメチルエチルケトン８５．０重量部に変更した以外は、実施例３ｂと同様に処理した。
その結果、ポリメタクリル酸メチルは、メチルエチルケトン中に溶解した。得られた溶液を直径４０ｍｍのガラス容器に入れて光の透過率を測定したところ、波長が６１０ｎｍの光の透過率は４５〜５０％であった。
【００４０】
［実施例５］
実施例１ａの高分子化合物（ポリカーボネート１５．０重量部）をノルボルネンポリマー（アートン、日本合成ゴム（株）製）１５．０重量部に変更した以外は、同様にして、高分子化合物溶液を調製した。
得られた高分子化合物溶液を観察したところ、いずれも透明で均一な溶液であった。さらに溶液を直径４０ｍｍのガラス容器に入れて光の透過率を測定したところ、波長が６１０ｎｍの光の透過率は５０％以上であった。
【００４１】
［比較例５］
比較例１の高分子化合物（ポリカーボネート１５．０重量部）をノルボルネンポリマー（アートン、日本合成ゴム（株）製）１５．０重量部に変更した以外は、比較例１と同様に混合物を３０℃で２時間攪拌した。
その結果、ポリメタクリル酸メチルの一部がアセトン中に溶解したが、大部分は未溶解（膨潤状態）であった。得られた液を直径４０ｍｍのガラス容器に入れて光の透過率を測定したところ、波長が６１０ｎｍの光の透過率は４０％であった。
【００４２】
［実施例６］
実施例１ａの高分子化合物（ポリカーボネート１５．０重量部）を芳香族ポリアミド１５．０重量部に変更し、溶媒（アセトン８５．０重量部）を酢酸ブチル８５．０重量部に変更した以外は、同様にして、高分子化合物溶液を調製した。
得られた高分子化合物溶液を観察したところ、いずれも透明で均一な溶液であった。さらに溶液を直径４０ｍｍのガラス容器に入れて光の透過率を測定したところ、波長が６１０ｎｍの光の透過率は５０％以上であった。
【００４３】
［比較例６］
比較例１の高分子化合物（ポリカーボネート１５．０重量部）を芳香族ポリアミド１５．０重量部に変更し、溶媒（アセトン８５．０重量部）を酢酸ブチル８５．０重量部に変更した以外は、比較例１と同様に混合物を３０℃で２時間攪拌した。
その結果、芳香族ポリアミドの一部が酢酸ブチル中に溶解したが、大部分は未溶解（膨潤状態）であった。得られた液を直径４０ｍｍのガラス容器に入れて光の透過率を測定したところ、波長が６１０ｎｍの光の透過率は４５％であった。
【００４４】
［実施例７］
実施例１ａの高分子化合物（ポリカーボネート１５．０重量部）をポリスルホン（ビクトレックスＰ−３５００、アモコ社製）１５．０重量部に変更し、溶媒（アセトン８５．０重量部）をメチルエチルケトン８５．０重量部に変更した以外は、同様にして、高分子化合物溶液を調製した。
得られた高分子化合物溶液を観察したところ、いずれも透明で均一な溶液であった。さらに溶液を直径４０ｍｍのガラス容器に入れて光の透過率を測定したところ、波長が６１０ｎｍの光の透過率は５０％以上であった。
【００４５】
［比較例７］
比較例１の高分子化合物（ポリカーボネート１５．０重量部）をポリスルホン（ビクトレックスＰ−３５００、アモコ社製）１５．０重量部に変更し、溶媒（アセトン８５．０重量部）をメチルエチルケトン８５．０重量部に変更した以外は、比較例１と同様に混合物を３０℃で２時間攪拌した。
その結果、ポリスルホンの一部がメチルエチルケトン中に溶解したが、大部分は未溶解（膨潤状態）であった。得られた液を直径４０ｍｍのガラス容器に入れて光の透過率を測定したところ、波長が６１０ｎｍの光の透過率は３５％であった。
【００４６】
［実施例８］
実施例１ａの高分子化合物（ポリカーボネート１５．０重量部）をポリエーテルスルホン１５．０重量部に変更した以外は、同様にして、高分子化合物溶液を調製した。
得られた高分子化合物溶液を観察したところ、いずれも透明で均一な溶液であった。さらに溶液を直径４０ｍｍのガラス容器に入れて光の透過率を測定したところ、波長が６１０ｎｍの光の透過率は５０％以上であった。
【００４７】
［比較例８］
比較例１の高分子化合物（ポリカーボネート１５．０重量部）をポリエーテルスルホン１５．０重量部に変更した以外は、比較例１と同様に混合物を３０℃で２時間攪拌した。
その結果、ポリエーテルスルホンの一部がアセトン中に溶解したが、大部分は未溶解（膨潤状態）であった。得られた液を直径４０ｍｍのガラス容器に入れて光の透過率を測定したところ、波長が６１０ｎｍの光の透過率は４０％であった。
【００４８】
［実施例９〜１９］
実施例１ａの高分子化合物（ポリカーボネート１５．０重量部）、溶媒（アセトン８５．０重量部）および冷却温度（−７５℃）を、下記第１表に示すように変更した以外は、同様にして、高分子化合物溶液を調製した。
【００４９】
【表１】
0003700993.tif 000002
【００５０】
得られた高分子化合物溶液を観察したところ、いずれも透明で均一な溶液であった。
【図面の簡単な説明】
【図１】各工程の組み合わせを示すフローチャートである。
【図２】加温装置の拡大断面図である。
【符号の説明】
Ｓ１  溶媒
Ｐ  高分子化合物
Ｓ２  補充溶媒
１  攪拌タンク
２  送液ポンプ
３  冷却装置
３−１  螺旋状の搬送機構
３−２  ジャケット状の冷却機構
４  加温装置（密閉容器）
４−０  ヒーター
４−１  攪拌機構
４−２  ジャケット状の加温機構
５  送液ポンプ
６  ヒーター
７  フィルター
８  圧力調整バルブ
９  濃縮タンク
１０  送液ポンプ
１１  温度調整装置
１２  ストックタンク
１３  送液ポンプ
１４  フィルター
１５  ダイ
１６  ベルト状支持体
１７  フイルム
１８  液化装置
１９  冷却ストックタンク
２０  送液ポンプ
２１  冷媒タンク
２２  冷凍機
２３  クーリングタワー
２４  冷媒
４１  入口
４２  液面
４３、４３ａ、４３ｂ、４３ｃ  加温用のスチームジャケット
４４  攪拌翼
４５  攪拌軸
４６  掻取翼
４７  開口
４８  液面計
４９  圧力計
５０  攪拌翼の上端
５１ａ、５１ｂ、５１ｃ  制御弁
５２ａ、５２ｂ、５２ｃ、５３ａ、５３ｂ、５３ｃ  温度計
５４  出口
【図１】
0003700993.tif 000003
【図２】
0003700993.tif 000004